(57)【要約】  本発明は、支柱（１００）によって互いに接合された節点（２００）の三次元ネットワークと、支柱（１００）の間に存在する空隙体積（３００）とを含む多孔質体（１０、２０）であって、支柱（１００）が、２００μｍ以上５０ｍｍ以下の平均長さを有し、支柱（１００）が、１００μｍ以上５ｍｍ以下の平均厚さを有し、多孔質体が、少なくとも１つの空間方向において１０ｋＰａ以上１００ｋＰａ以下の圧縮硬度（４０％圧縮、ＤＩＮ  ＥＮ  ＩＳＯ  ３３８６−１：２０１０−０９）を有することを特徴とする。本発明による多孔質体は、従来のマットレス又はクッションの利点と、その多孔質構造から生じる通気性を兼ね備え、従来のフォームでは達成できない。本発明はさらに、そのような多孔質体（１０、２０）を製造する方法、並びに人を支持する及び／又は支えるための前記多孔質体（１０、２０）を備える装置に関する。【選択図】図1
2019534064.tif 000002
【特許請求の範囲】
【請求項１】
支柱（１００）によって互いに接合された節点（２００）の三次元ネットワークと、前記支柱（１００）の間に存在する空隙体積（３００）とを含む多孔質体（１０、２０）であって、
前記支柱（１００）が、２００μｍ以上５０ｍｍ以下の平均長さを有し、
前記支柱（１００）が、１００μｍ以上５ｍｍ以下の平均厚さを有し、
前記多孔質体が、少なくとも１つの空間方向において、１０ｋＰａ以上１００ｋＰａ以下の圧縮硬度（４０％圧縮、ＤＩＮ  ＥＮ  ＩＳＯ  ３３８６−１：２０１０−０９）を有することを特徴とする、多孔質体（１０、２０）。
【請求項２】
前記多孔質体は、４０％圧縮後の圧縮永久歪み（ＤＩＮ  ＩＳＯ  ８１５−１）が５％以下である、請求項１に記載の多孔質体（１０、２０）。
【請求項３】
前記多孔質体が、少なくとも１つの空間方向において、０．１以上１．５以下のｔａｎδ値（２０℃、ＤＭＡ、ＤＩＮ  ＥＮ  ＩＳＯ  ６７２１）を有する、及び／又は前記多孔質体が、少なくとも１つの空間方向において、−１０℃以上４０℃以下に最大ｔａｎδ値（ＤＭＡ、ＤＩＮ  ＥＮ  ＩＳＯ  ６７２１）を有する、請求項１又は２に記載の多孔質体（１０、２０）。
【請求項４】
選択された空間方向における前記多孔質体の圧縮硬度（４０％圧縮、ＤＩＮ  ＥＮ  ＩＳＯ  ３３８６−１：２０１０−０９）が、前記選択された空間方向に対して直角の空間方向における前記多孔質体の圧縮硬度（４０％圧縮、ＤＩＮ  ＥＮ  ＩＳＯ  ３３８６−１：２０１０−０９）と１０％以上異なり、
及び／又は
選択した空間方向における前記多孔質体のｔａｎδ値（２０℃、ＤＭＡ、ＤＩＮ  ＥＮ  ＩＳＯ  ６７２１）が、前記選択された空間方向に対して直角の空間方向における前記多孔質体のｔａｎδ値（２０℃、ＤＭＡ、ＤＩＮ  ＥＮ  ＩＳＯ  ６７２１）と１０％以上異なる、請求項１〜３のいずれか一項に記載の多孔質体（１０、２０）。
【請求項５】
選択された空間方向における前記多孔質体の圧縮硬度（４０％圧縮、ＤＩＮ  ＥＮ  ＩＳＯ  ３３８６−１：２０１０−０９）が、他の空間方向における前記多孔質体の圧縮硬度（４０％圧縮、ＤＩＮ  ＥＮ  ＩＳＯ  ３３８６−１：２０１０−０９）と１０％未満だけ異なり、
及び／又は選択された空間方向における前記多孔質体のｔａｎδ値（２０℃、ＤＭＡ、ＤＩＮ  ＥＮ  ＩＳＯ  ６７２１）が、他の空間方向における前記多孔質体のｔａｎδ値（２０℃、ＤＭＡ、ＤＩＮ  ＥＮ  ＩＳＯ  ６７２１）と１０％未満だけ異なる、請求項１〜３のいずれか一項に記載の多孔質体（１０、２０）。
【請求項６】
前記多孔質体が、以下の特性：
・  ０．１以上１．５以下のｔａｎδ値（２０℃、ＤＭＡ、ＤＩＮ  ＥＮ  ＩＳＯ  ６７２１）
・  −１０℃以上４０℃以下における最大ｔａｎδ値（ＤＭＡ、ＤＩＮ  ＥＮ  ＩＳＯ  ６７２１）
・  １ＭＰａ以上８００ＭＰａ以下の弾性率（ＤＩＮ  ＥＮ  ＩＳＯ  ６０４：２００３−１２）
・  ４０Ａ以上７０Ｄ以下のショア硬度（ＤＩＮ  ＩＳＯ  ７６１９−１：２０１２−０２）
・  ２２０℃以下の融点（ＤＩＮ  ＥＮ  ＩＳＯ  １１３５７−３：２０１３−０４）
・  ４０℃以下のガラス転移温度Ｔｇ（ＤＭＡ、ＤＩＮ  ＥＮ  ＩＳＯ  ６７２１）
のうちの１つ以上を有する材料から少なくとも部分的に形成される、請求項１〜５のいずれか一項に記載の多孔質体（１０、２０）。
【請求項７】
前記空隙体積（３００）が、前記多孔質体（１０、２０）の体積の５０％以上９９％以下を占める、請求項１〜６のいずれか一項に記載の多孔質体（１０、２０）。
【請求項８】
前記節点（２００）が、前記多孔質体（１０、２０）の体積の少なくとも一部に周期的に繰り返すように分布している、請求項１〜７のいずれか一項に記載の多孔質体（１０、２０）。
【請求項９】
前記空隙体積（３００）が、相互に貫通する第１のチャネル群（３１０）、第２のチャネル群（３２０）、及び第３のチャネル群（３３０）の形態で形成され、それぞれの各チャネル群内の多数の個々のチャネル（３１１、３２１、３３１）が、互いに平行に延び、前記第１のチャネル群（３１０）、前記第２のチャネル群（３２０）、及び前記第３のチャネル群（３３０）が、異なる空間方向に延在する、請求項１〜８のいずれか一項に記載の多孔質体（１０、２０）。
【請求項１０】
隣接する支柱（１００）間の平均最小角度が、３０°以上１４０°以下である、請求項１〜９のいずれか一項に記載の多孔質体（１０、２０）。
【請求項１１】
前記多孔質体（１０、２０）の第１の領域における前記節点（２００）の空間密度が、前記多孔質体（１０、２０）の第２の領域における前記節点（２００）の空間密度と異なる、請求項１〜１０のいずれか一項に記載の多孔質体（２０）。
【請求項１２】
前記多孔質体（１０、２０）の第１の領域における前記多孔質体（１０、２０）の材料が、前記多孔質体（１０、２０）の第２の領域における材料と異なる、請求項１〜１１のいずれか一項に記載の多孔質体（１０、２０）。
【請求項１３】
前記多孔質体（１０、２０）が、付加製造方法で製造されることを特徴とする、請求項１〜１２のいずれか一項に記載の多孔質体（１０、２０）を製造する方法。
【請求項１４】
請求項１〜１１のいずれか一項に記載の多孔質体（１０、２０）を備える、人を支持する及び／又は支えるための装置。
【請求項１５】
前記多孔質体（１０、２０）の少なくとも一部に空気を通過させるためのベンチレータをさらに備える、請求項１４に記載の装置。
【発明の詳細な説明】
【技術分野】
【０００１】
本発明は、支柱によって互いに接続された節点の三次元ネットワークと、支柱間に存在する空隙体積とを含む多孔質体に関し、支持要素又は支え要素の形態で使用することができる。本発明はまた、そのような多孔質体を製造する方法、並びに人を支持する及び／又は支えるための前記多孔質体を含む装置に関する。
【背景技術】
【０００２】
問題のタイプの支持要素又は支え要素は、例えばマットレスの形態をとり得る。この種のマットレスは、典型的にはフォーム材料からなり、マットレスは、特に複数の重ね合わせたフォーム層からなり得る。そのようなマットレスの横たわる快適さを増加させるために、マットレスにおいていわゆるゾーニングに取り組むことが慣例である。この種のゾーニングは、マットレスのエリアにわたって分布した、異なる弾性特性、すなわち異なる降伏度を有するゾーンを形成する。これは、マットレスは、例えば背部領域とは違って、脚部領域では異なる降伏度を有するべきであるという事実を考慮に入れている。多層マットレスにおけるこの種のゾーニングの形成は、典型的には、振動ブレードを用いて中間マットレス層に局所的にキャビティを組み込むことによって達成される。この中間マットレス層の上側及び下側には、それぞれ完全に連続した上側及び下側マットレス層が適用される。
【０００３】
ＤＥ  １０  ２０１５  １００  ８１６  Ｂ３は、マットレス、クッション、シート又はシートの一部によって形成された身体支持要素を製造するためのプロセスを開示しており、このプロセスは、人特有の三次元支持構造を形成する印刷データを定義するプロセス工程を含み、身体支持要素を製造することは、その印刷データを３Ｄプリンタによって使用する。印刷データを用いて、３Ｄプリンタによって異なるサイズ及び／又は異なる数のキャビティを形成することによって異なる弾性の領域を製造することが可能である。
【０００４】
ＤＥ  １０  ２０１５  １００  ８１６  Ｂ３によるプロセスでは、身体支持要素の製造は、３Ｄプリンタを用いて実施される印刷プロセスにおいて結合剤と混合される弾性材料を使用して達成することができると述べられている。使用される弾性材料は、エラストマー材料、特にプラスチックであり得る。３Ｄプリンタは、噴霧手段を有してもよく、その場合、弾性材料は、第１の噴霧手段から噴霧され、結合剤は、第２の噴霧手段から噴霧される。弾性材料は、粉末形態であり得る。
【０００５】
ＤＥ  １０  ２０１５  １００  ８１６  Ｂ３は、エラストマー材料が多孔質体を形成するかどうかに関しては何も述べていない。印刷データに応じた３Ｄプリンタによって、身体支持要素の異なる弾性の領域が、異なるサイズ及び／又は異なる数のキャビティを形成することによって生成されることが述べられている。マットレス３の弾性の三次元的変化を得るために、３Ｄプリンタにおけるマットレス内の特定の場所に制御された方法でキャビティを組み込むことが可能である。特定の場所における空隙体積は、第２の噴霧手段を介していかなる結合剤も噴霧しないことによって生成され、それにより、第１の噴霧手段を介して噴霧されたエラストマー材料は、そこで結合剤と結合して材料構造を形成することができない。あるいは、粉末状のエラストマー材料の無駄がないように、エラストマー材料を第１の噴霧手段を介して噴霧しないことも可能である。
【０００６】
ＤＥ  １０  ２０１５  １００  ８１６  Ｂ３は、３Ｄプリンタで生成されたキャビティが、任意の所望の幾何学形状を有することができ、これらは、特にマットレスの材料構造によって四方を囲み得る介在物の形態をとり得ると述べている。加えて、キャビティは異なるサイズで生成できることが述べられており、特に、ここでは非常に小さいキャビティが生成されることも可能であり、これはマットレスの弾性特性における変化の特に高い空間分解能が達成されるべきであることを意味する。
【０００７】
伝統的に、軟質ポリウレタンフォームは、マットレス、クッションなどを製造するために大量に使用されており、これは多数の特許及び非特許公報に記載されている。これとは対照的に、付加方法により製造されたフォームとして特徴付けることができる材料に関する報告は、あまり一般的ではない。
【０００８】
Ｍａｉｔｉ，Ａ．らによる刊行物「３Ｄ  ｐｒｉｎｔｅｄ  ｃｅｌｌｕｌａｒ  ｓｏｌｉｄ  ｏｕｔｐｅｒｆｏｒｍｓ  ｔｒａｄｉｔｉｏｎａｌ  ｓｔｏｃｈａｓｔｉｃ  ｆｏａｍ  ｉｎ  ｌｏｎｇ−ｔｅｒｍ  ｍｅｃｈａｎｉｃａｌ  ｒｅｓｐｏｎｓｅ」、Ｓｃｉ．Ｒｅｐ．６，２４８７１；ｄｏｉ：１０．１０３８／ｓｒｅｐ  ２４８７１（２０１６）には、直接インク書き込み方法によって製造されるポリジメチルシロキサンエラストマー（ＰＤＭＳ）から形成された材料が記載されている。この材料は、各層が直径２５０μｍの等間隔のＰＤＭＳシリンダーからなるように層ごとに積み上げられた。
【０００９】
国際公開第２０１２／０２８７４７号は、付加層構築方法によって構築材料から三次元物体を製造するためのプロセスであって、構築材料の材料特性及び製造しようとする物体の定義された特性から出発して、格子構造を含む物体の内部構造が計算され、この内部構造を有する三次元物体が、定義された特性を有するように、付加層構築方法によって製造されるプロセスに関する。
【００１０】
身体支持要素、例えばマットレス又はクッションにおける快適さの知覚に関する重要な基準は、要素の材料が要素を通る空気と周囲の空気との交換を可能にする程度である。この空気の交換がなければ、発汗の増加をもたらす熱が人体から除去されることも、人体からの発汗又は洗浄プロセスからの湿った空気が運び去られることも不可能であろう。
【先行技術文献】
【特許文献】
【００１１】
【特許文献１】ＤＥ  １０  ２０１５  １００  ８１６  Ｂ３
【特許文献２】国際公開第２０１２／０２８７４７号
【非特許文献】
【００１２】
【非特許文献１】３Ｄ  ｐｒｉｎｔｅｄ  ｃｅｌｌｕｌａｒ  ｓｏｌｉｄ  ｏｕｔｐｅｒｆｏｒｍｓ  ｔｒａｄｉｔｉｏｎａｌ  ｓｔｏｃｈａｓｔｉｃ  ｆｏａｍ  ｉｎ  ｌｏｎｇ−ｔｅｒｍ  ｍｅｃｈａｎｉｃａｌ  ｒｅｓｐｏｎｓｅ、Ｓｃｉ．Ｒｅｐ．６，２４８７１；ｄｏｉ：１０．１０３８／ｓｒｅｐ  ２４８７１（２０１６）
【発明の概要】
【００１３】
本発明によって対処される問題は、従来技術の少なくとも１つの欠点を少なくとも部分的に克服することである。本発明によって対処されるさらなる問題は、（発汗体に最大限の快適さを提供するために）空気の最適な交換を可能にする、発汗体の荷重受けに好適な多孔質体を提供することである。本発明によって対処されるさらなる問題は、使用者にとっての快適さのその認識に関して、従来のマットレス又はクッションに匹敵する多孔質体を提供することである。本発明によって対処される追加の問題は、非常に費用効率が高い、及び／又は個別化された、及び／又は資源を節約する方法で多孔質体を製造することができるようにすることであった。
【００１４】
本発明によれば、これらの問題のうちの少なくとも１つは、請求項１の特徴を有する多孔質体によって解決される。そのような多孔質体の製造方法は、請求項１３に提供されている。そのような多孔質体を含む人を支持する及び／又は支えるための装置が請求項１４に提供されている。有利な発展は、従属請求項に明記されている。文脈から反対が明らかでない限り、それらは、所望のように組み合わせることができる。
【００１５】
本発明による多孔質体は、支柱（ストラットstrut）によって互いに接合された節（ノードnode）点の三次元ネットワークと、支柱間に存在する空隙体積とを含む。支柱は、２００μｍ以上５０ｍｍ以下の平均長さを有する。支柱はまた、１００μｍ以上５ｍｍ以下の平均厚さを有する。多孔質体は、少なくとも１つの空間方向において１０ｋＰａ以上１００ｋＰａ以下の圧縮硬度（４０％圧縮、ＤＩＮ  ＥＮ  ＩＳＯ  ３３８６−１：２０１０−０９）を有する。
【００１６】
本発明による多孔質体は、従来のマットレス又はクッションの利点と、その多孔質構造から生じる通気性を兼ね備え、従来のフォームでは達成できない。
【００１７】
本発明による多孔質体は、その構造の垂直構築において外部支持要素なしで付加製造方法において製造することができる。
【００１８】
支柱は、２００μｍ以上５０ｍｍ以下、好ましくは５００μｍ以上１０ｍｍ以下、より好ましくは７５０μｍ以上５ｍｍ以下の平均長さを有する。支柱はまた、１００μｍ以上５ｍｍ以下、好ましくは５００μｍ以上２．５ｍｍ以下、より好ましくは７５０μｍ以上１ｍｍ以下の平均厚さを有する。厚さが個々の支柱の過程で変化する場合、それはおそらく構築目的のためにかなり意図的である可能性があり得、最初に個々の支柱の平均厚さが決定され、次いでこの値が支柱全体の平均厚さの計算に使用される。
【００１９】
具体例は、４ｍｍ以上５ｍｍ以下の支柱の平均長さ及び８００μｍ以上９００μｍ以下の支柱の平均厚さを有する本発明による多孔質体である。
【００２０】
本明細書では単に本体とも称される、本発明による多孔質体は、支持要素及び／又は支え要素としてのその最終用途に従って圧縮することができる。少なくとも１つの空間方向において、本体は、１０ｋＰａ以上１００ｋＰａ以下、好ましくは２０ｋＰａ以上７０ｋＰａ以下、より好ましくは３０ｋＰａ以上４０ｋＰａ以下の圧縮硬度（４０％圧縮、ＤＩＮ  ＥＮ  ＩＳＯ  ３３８６−１：２０１０−０９）を有する。
【００２１】
本発明による多孔質体内の節点の平均空間密度は、例えば、５節点／ｃｍ３以上２００節点／ｃｍ３以下、好ましくは１０節点／ｃｍ３以上１００節点／ｃｍ３以下、より好ましくは３０節点／ｃｍ３以上６０節点／ｃｍ３以下であり得る。
【００２２】
本発明による多孔質体に好適な材料は、特にポリウレタンエラストマーのようなエラストマーである。エラストマーは、熱硬化性若しくは熱可塑性材料又はそれらの混合物として構成することができるのが一般的である。本発明による多孔質体において、１ｋｇ／ｌ以上の密度で、４０ショアＡ以上９８ショアＡ以下、好ましくは６０ショアＡ以上９５ショアＡ以下のショアＡ硬度（ＤＩＮ  ＩＳＯ  ７６１９−１）を有する材料を使用することが好ましい。熱可塑性ポリウレタンエラストマーが好ましい。
【００２３】
多孔質体の好ましい実施形態において、多孔質体は、５％以下、好ましくは３％以下、より好ましくは１％以下の４０％圧縮後の圧縮永久歪み（ＤＩＮ  ＩＳＯ  ８１５−１）を有する。
【００２４】
支持要素及び／又は支え要素として使用する際の快適性をさらに増加させるために、本発明による多孔質体は、粘弾特性も有し得る。好ましい実施形態において、多孔質体は、少なくとも１つの空間方向において、−１０℃以上４０℃以下、好ましくは１０℃以上３５℃以下、より好ましくは１８℃以上３０℃以下に、最大ｔａｎδ値（ＤＭＡ、ＤＩＮ  ＥＮ  ＩＳＯ  ６７２１）を有する。好ましくは、多孔質体は、少なくとも１つの空間方向において、０．１以上１．５以下、好ましくは０．２以上１．２以上、より好ましくは０．３以上１．１以下の本体のｔａｎδ値（２０℃、ＤＭＡ、ＤＩＮ  ＥＮ  ＩＳＯ  ６７２１）を有する。
【００２５】
多孔質体のさらに好ましい実施形態において、選択された空間方向における本体の圧縮硬度（４０％圧縮、ＤＩＮ  ＥＮ  ＩＳＯ  ３３８６−１：２０１０−０９）は、選択された空間方向に対して直角の空間方向における本体の圧縮硬度（４０％圧縮、ＤＩＮ  ＥＮ  ＩＳＯ  ３３８６−１：２０１０−０９）と１０％以上、好ましくは１５％以上２００％以下、より好ましくは２０％以上１００％以下だけ異なる。
【００２６】
好ましくは、選択された空間方向における多孔質体のｔａｎδ値（２０℃、ＤＭＡ、ＤＩＮ  ＥＮ  ＩＳＯ  ６７２１）は、選択された空間方向に対して直角の空間方向における本体のｔａｎδ値（２０℃、ＤＭＡ、ＤＩＮ  ＥＮ  ＩＳＯ  ６７２１）と１０％以上、又は好ましくは１５％以上２００％以下、より好ましくは２０％以上１００％以下だけ異なる。
【００２７】
これらの機械的特性に関してこのような異方性特性を有する本発明による多孔質体は、付加製造によって適切に製造される。このようにして、例えば本体の異方性特性を調整するために、制御された方法で個々の支柱の長さ及び厚さを規定することが可能である。
【００２８】
さらに好ましい実施形態において、選択された空間方向における本体の圧縮硬度（４０％圧縮、ＤＩＮ  ＥＮ  ＩＳＯ  ３３８６−１：２０１０−０９）は、他の空間方向における本体の圧縮硬度（４０％圧縮、ＤＩＮ  ＥＮ  ＩＳＯ  ３３８６−１：２０１０−０９）と１０％未満、好ましくは５％以下、より好ましくは２％以下だけ異なる。
【００２９】
追加的に又は代替的に、好ましくは選択された空間方向における本体のｔａｎδ値（２０℃、ＤＭＡ、ＤＩＮ  ＥＮ  ＩＳＯ  ６７２１）は、他の空間方向のうちの１つにおける本体のｔａｎδ値（２０℃、ＤＭＡ、ＤＩＮ  ＥＮ  ＩＳＯ  ６７２１）と１０％未満、好ましくは５％以下、より好ましくは２％以下だけ異なる。
【００３０】
異なる空間方向における本体のｔａｎδ値の差が小さいほど、これらの機械的特性に関してその特性はより等方性である。
【００３１】
さらなる好ましい実施形態において、本体は、少なくとも部分的に以下の特性のうちの１つ以上を有する材料から形成される。
【００３２】
・  ０．１以上１．５以下、好ましくは０．２以上１．２以上、より好ましくは０．３以上１．１以下のｔａｎδ値（２０℃、ＤＭＡ、ＤＩＮ  ＥＮ  ＩＳＯ  ６７２１）
・  −１０℃以上４０℃以下、好ましくは１０℃以上３５℃以下、より好ましくは１８℃以上３０℃以下における最大ｔａｎδ値（ＤＭＡ、ＤＩＮ  ＥＮ  ＩＳＯ  ６７２１）
・  １ＭＰａ以上８００ＭＰａ以下、好ましくは５ＭＰａ以上４００ＭＰａ以下、より好ましくは１０ＭＰａ以上２００ＭＰａ以下の弾性率（ＤＩＮ  ＥＮ  ＩＳＯ  ６０４：２００３−１２）
・  ４０Ａ以上７０Ｄ以下、好ましくは５０ショアＡ以上９８ショアＡ以下、より好ましくは６０ショアＡ以上９５ショアＡ以下のショア硬度（ＤＩＮ  ＩＳＯ  ７６１９−１：２０１２−０２）
・  ２２０℃以下、好ましくは３０℃以上２１０℃以下、より好ましくは４０℃以上２００℃以下の融点（ＤＩＮ  ＥＮ  ＩＳＯ  １１３５７−３：２０１３−０４）
・  ４０℃以下、好ましくは−１０℃以上４０℃以下、より好ましくは１０℃以上３５℃以下のガラス転移温度Ｔｇ（ＤＭＡ、ＤＩＮ  ＥＮ  ＩＳＯ  ６７２１）
上記に概説した実施形態に加えて、本体自体の特性ではなく本体材料の特性がこのように導入される。具体的には、本発明による本体の利点は、少なくとも１つの基材から構成される、例えば本体構造の、本体構築の変化が異なる機械的特性を有する本体を与えることができることである。これにより、製造者のロジスティクス及び在庫が簡単になる。他方、異なる材料を本体構築の調整によって加工して、匹敵する機械的特性を有する本体を得ることができ、これは製造者のための出発材料の調達においてより大きな柔軟性を意味し得る。
【００３３】
さらなる好ましい実施形態において、空隙体積は、本体の体積の５０％以上９９％以下、好ましくは５５％以上９５％以下、より好ましくは６０％以上９０％以下を占める。本体の出発材料の密度及び本体自体の密度の知識を用いて、このパラメータは、容易に決定することができる。好ましくは、空隙体積は、本体の体積の６５％以上８５％以下を占める。
【００３４】
さらなる好ましい実施形態において、節点は、本体の体積の少なくとも一部に周期的に繰り返すように分布している。節点が体積内で周期的に繰り返すように分布している場合、この状況は、結晶学によって説明することができる。節点は、１４個のブラベ格子：単純立方体（ｓｃ）、体心立方体（ｂｃｃ）、面心立方体（ｆｃｃ）、単純正方晶、体心正方晶、単純斜方晶、底辺中心斜方晶、体心斜方晶、面心斜方晶、単純六方晶、菱面体晶、単純単斜晶、底心単斜晶、及び三斜晶に従って配置され得る。好ましいのは立方格子ｓｃ、ｆｃｃ、及びｂｃｃである。
【００３５】
本発明による多孔質体の構築はまた、少なくとも空間内に節点を規則的に配置する場合には、元は固体の本体を通る中空チャネルの貫通の結果として説明し得る。したがって、さらなる実施形態において、空隙体積は、相互に貫通する第１、第２、及び第３のチャネル群の形態で形成され、ここで、それぞれ各チャンネル群内の多数の個々のチャネルは、互いに平行に延び、第１のチャネル群、第２のチャネル群、及び第３のチャネル群は、異なる空間方向に延在する。
【００３６】
本発明による多孔質体をクッション、マットレスなどとして使用するためには、それが異なる機械的特性の領域、特に異なる圧縮硬度及び場合によっては異なるｔａｎδ値を有する領域を有すると有利であり得る。したがって、肩エリアの領域内のマットレスは、その人が依然として脊柱に対して全体的にまっすぐに横たわるために、自分の側に横たわっている人がその人の体の残りの部分より低く沈むことを可能にするように構成され得る。本体がワンピースマットレスの形態をとる場合、機械的特性の変化は、以下に記載される実施形態の一方又は両方によって特に達成することができる。これに関して、ワンピースマットレス、ワンピースクッションなどを与えるためのモジュール構築を達成することが可能である。
【００３７】
多孔質体のさらなる好ましい実施形態において、多孔質体内の隣接する支柱間の平均最小角度は、３０°以上１４０°以下、好ましくは４５°以上１２０°以下、より好ましくは０°以上１００°以下である。この角度は、応力を受けない状態の本体で常に確認される。隣接する支柱は、共通の節点を有する支柱である。２つの隣接する支柱間の最小角度は、問題の支柱と異なる角度を形成する複数の隣接する支柱を有する支柱を考慮すると、これらの角度のうち最小の角度が選択されるように理解するべきである。この一例は、化学言語で表現された八面体配位を有する節点である。６つの支柱がこの節点から出ており、反対側の支柱は、互いに１８０°の角度を形成し、平面内で直接隣接する支柱は、互いに９０°の角度を形成する。この例では、隣接する支柱間の最小角度は、９０°である。
【００３８】
多孔質体のさらなる好ましい実施形態において、本体の第１の領域内の節点の空間密度は、本体の第２の領域内の節点の空間密度とは異なる。幾何学的な観点から、節点の中心は、ここで考慮されている。本体の第１の領域における節点の空間密度は、例えば、５節点／ｃｍ３以上２００節点／ｃｍ３以下、好ましくは１０節点／ｃｍ３以上１００節点／ｃｍ３以下、より好ましくは３節点／ｃｍ３以上６０節点／ｃｍ３以下であり得る。本体の第２の領域内の節点の空間密度は、第１の領域内の密度とは異なるという条件で、例えば、５節点／ｃｍ３以上２００節点／ｃｍ３以下、好ましくは１０節点／ｃｍ３以上１００節点／ｃｍ３以下、より好ましくは、３節点／ｃｍ３以上６０節点／ｃｍ３以下であり得る。
【００３９】
本体の第１の領域内の節点の空間密度が、本体の第２の領域の節点の空間密度の１．１倍以上１０倍以下、好ましくは１．５倍以上７倍以下、より好ましくは２倍以上５倍以下であるという点で空間密度の差を表すことも可能である。
【００４０】
具体例は、３９節点／ｃｍ３以上４１節点／ｃｍ３以下の第１の領域における節点の密度、及び１９節点／ｃｍ３以上２１節点／ｃｍ３以下の第２の領域における節点の密度を有する本発明による多孔質体である。
【００４１】
多孔質体のさらなる好ましい実施形態において、本体の第１の領域における本体の材料は、本体の第２の領域における材料とは異なる。対応して異なる機械的特性を有する異なる材料は、好ましくは本発明による本体を製造するために２つ以上の材料のためのプリントヘッドを用いた溶融積層プロセスにおいて使用することができる。有用な材料は、１つの物質クラスからの２つの異なる材料、例えば異なる弾性率を有する２つの熱可塑性ポリウレタンエラストマー、又は異なる物質クラスからの２つの材料のいずれかである。この例は、熱可塑性エラストマー（ＴＰＥ）、熱可塑性ポリウレタン（ＴＰＵ）、ポリカーボネート（ＰＣ）、ポリアミド（ＰＡ）、ポリエチレンテレフタレート（ＰＥＴ）、ポリブチレンテレフタレート（ＰＢＴ）、シクロオレフィンコポリエステル（ＣＯＣ）、ポリエーテルエーテルケトン（ＰＥＥＫ）、ポリエーテルアミドケトン（ＰＥＡＫ）、ポリエーテルイミド（ＰＥＩ）、ポリイミド（ＰＩ）、ポリプロピレン（ＰＰ）若しくはポリエチレン（ＰＥ）、アクリロニトリル−ブタジエン−スチレン（ＡＢＳ）、ポリ乳酸（ＰＬＡ）、ポリメチルメタクリレート（ＰＭＭＡ）、ポリスチレン（ＰＳ）、ポリ塩化ビニル（ＰＶＣ）、ポリオキシメチレン（ＰＯＭ）、ポリアクリロニトリル（ＰＡＮ）、ポリアクリレート、又はセルロイドの群からの２つのメンバーである。
【００４２】
本発明はさらに、本体が付加製造方法（additive manufacturing method）で製造される、本発明による多孔質体の製造方法に関する。付加製造方法により、例えばマットレスとして考えられている本発明による多孔質体の減衰特性の個別調整が可能である。ここで「個別化」とは、個々の部品だけでなく、支持要素又は支え要素の緩衝特性を所望に応じて異なる点で、及びプロセスの一部として調整することも可能であることを意味する。したがって、例えば、解剖学的要件又はニーズに従って顧客用にマットレスを個別に作ることが可能である。例えば、マットレス上に横たわっているときに最適な圧力分布を達成するために、まずセンサ表面上の本体の圧力プロファイルを記録し、そのようにして得られたデータをマットレスの個別化のために使用することが可能である。次いで、データは、それ自体既知の方法で付加製造方法に送られる。
【００４３】
このプロセスは、例えば、溶融積層（融解フィラメント製造、ＦＦＦ、又は融解堆積モデリング、ＦＤＭ）、インクジェット印刷、フォトポリマー噴射、ステレオリソグラフィ、選択的レーザー焼結、デジタル光処理型付加製造システム、連続式液体界面製造、選択的レーザー溶融、結合剤噴射型付加製造、マルチジェット溶融型付加製造、高速焼結プロセス、及び積層オブジェクトモデリングから選択され得る。付加製造方法は、焼結方法又は溶融積層方法であることが好ましい。
【００４４】
本発明の文脈において、焼結方法は、特に物品を層ごとに積み上げるために熱可塑性粉末を利用する方法である。この文脈では、いわゆるコーターによって、粉末の薄層が塗布され、次いでエネルギー源によって選択的に溶融される。周囲の粉末は、ここでは構成要素の幾何学形状を支持する。したがって、複雑な幾何学形状は、ＦＤＭ法よりも経済的に実行可能な方法で製造することができる。さらに、様々な物品を、いわゆる粉末ベッドにおいて密集した形態で配置又は製造することができる。これらの利点により、粉末型付加製造方法は市場で最も経済的に実行可能な付加製造方法の１つである。したがって、それらは、主に産業用ユーザーによって使用される。粉末型付加製造方法の例は、選択的レーザー焼結（ＳＬＳ）又は高速焼結（ＨＳＳ）である。それらは、選択的溶融のためのエネルギーをプラスチックに導入する方法において互いに異なる。レーザー焼結方法では、エネルギーは、指向性レーザービームを介して導入される。高速焼結（ＨＳＳ）方法では、エネルギーは、赤外線（ＩＲ）源を介して、粉末床に選択的に印刷されたＩＲ吸収剤と組み合わせて導入される。選択的熱焼結（ＳＨＳ）は、熱可塑性粉末を選択的に溶融するために従来のサーマルプリンタの印刷ユニットを利用する。選択的レーザー焼結方法（ＳＬＳ）が好ましい。
【００４５】
用語「溶融積層方法」は、付加製造の分野からの製造方法を指し、それによって加工物は、例えば可融性プラスチックから層ごとに積み上げられる。プラスチックは、繊維などのさらなる添加物を伴って又は伴わずに使用することができる。ＦＦＦ用の機械は、３Ｄプリンタの機械クラスの一部である。この方法は、加熱によるワイヤ形態のプラスチック又はワックス材料の液化に基づいている。最終冷却の過程で、材料は固化する。材料は、製造平面に対して自由に移動可能な加熱ノズルを用いた押出しによって適用される。ここでは、製造平面を固定してノズルを自由に移動可能にすること、又はノズルを固定して基板テーブル（製造平面を有する）を移動可能にすること、又は両方の要素、ノズル及び製造平面を移動可能にすることが可能である。基板とノズルとが互いに対して移動可能である速度は、好ましくは１〜２００ｍｍ／ｓの範囲内である。用途によると、層厚は、０．０２５〜１．２５ｍｍの範囲内であり；ノズルの材料ジェットの出口直径（ノズル出口直径）は、典型的には少なくとも０．０５ｍｍである。
【００４６】
層ごとのモデル製造では、個々の層がそのように組み合わされて複雑なパーツを形成する。本体は、典型的には、各作業平面を１ラインずつトレースし（層の形成）、次いで作業平面をスタックのように上方に動かして（第１の層の上に少なくとも１つのさらなる層の形成）、層ごとになるように形状を生じさせる。ノズルからの材料混合物の出口温度は、例えば、８０℃〜４２０℃であり得る。さらに、基板テーブルを例えば２０℃〜２５０℃に加熱することが可能である。したがって、その上に適用されたさらなる層が第１の層に十分に結合するように、適用された層の過度に急速な冷却を防ぐことが可能である。
【００４７】
本発明はさらに、本発明による多孔質体を含む、人を支持する及び／又は支えるための装置に関する。本発明による装置は、例えばベッド又は家具のクッションアイテムであってもよい。マットレス又はクッションエリアとして機能する本発明による多孔質体と同様に、装置は、能動要素及び受動要素を含んでもよい。受動要素は、フレーム、ジョイント、ローラーなどの構成要素である。能動要素は、アクチュエータモータ、例えばベッド幾何学形状を調整するためのモータ、センサ、又は所望の機能を提供する他の要素であり得る。
【００４８】
好ましくは、本発明による装置は、病院及び介護施設用のベッドである。さらなる好ましい使用分野は、乗り物、特に長距離用の乗り物におけるシートの分野である。そのような用途において、本発明による多孔質体の利点、すなわち、従来のフォームでは達成できない通気性に加えて粘弾性特性が特によく明らかにされている。
【００４９】
一実施形態において、本発明による装置は、多孔質体の少なくとも一部に空気を通過させるためのベンチレータ（ventilator）をさらに備える。最も簡単な場合には、装置の周囲からの空気は、多孔質体の少なくとも一部を通って導出されるので、装置を利用し、かつ多孔質体の上に座ったり横たわったりしている人による発汗によって放出された水分を容易に運び去ることができる。これだけで、座ったり横たわったりする快適さが増加する。
【００５０】
空気が室温に対して１つ以上の加熱要素によって加熱される（２０℃超の温度）か、又は１つ以上の冷却要素によって冷却される（２０℃以下の温度）場合、快適さの知覚は、さらに増加させることができる。
【００５１】
本発明は、好ましい実施形態を参照して以下の図面によって詳細に説明されるが、それらに限定されるものではない。
【図面の簡単な説明】
【００５２】
【図１】本発明による多孔質体の第１の図である。
【図２】図１からの本発明による多孔質体の別の図である。
【図３】図１からの本発明による多孔質体の別の図である。
【図４】本発明によるさらなる多孔質体である。
【図５】実施例１及び２による多孔質構造である。
【発明を実施するための形態】
【００５３】
図１は、支柱１００によって互いに接合された節点２００の三次元ネットワークを有する本発明による多孔質体１０を斜視図で示す。支柱１００の間は、空隙空間３００である。本体１０の縁部には切頭節点２０１があり、そこから支柱が本体１０の内部にのみ突出している。図２は、第１の等角図で同じ本体１０を示し、図３は、さらなる等角図で同じ本体１０を示し、本体１０の一側面の上面図に対応する。図３に示す本体１０の外面には、参照番号２０２によって識別される切頭節点も存在する。
【００５４】
本発明による本体１０内の節点２００は、その体積の少なくとも一部において規則的に分布していてもよい。それらがその体積の少なくとも一部において不規則に分布していることも同様に可能である。本体１０は、節点２００が規則的に分布している１つ以上のサブボリューム及び節点２００が不規則に分布している１つ以上のサブボリュームを有することも可能である。
【００５５】
本発明による多孔質体１０内の支柱１００及び節点２００からなるネットワークの構造によれば、特定の機械的特性はまた、それらが本体上で決定される空間方向の関数であり得る。これは、例えば、図１〜図３に示される本体１０の場合である。単位セルの基本因子に対応する空間方向に沿って、特に圧縮硬度及びｔａｎδ値は、例えば、構成要素として３つ全ての基本スペクトルを含む空間方向とは異なり得る。
【００５６】
空隙体積３００は、本体１０の体積の５０％以上９９％以下、好ましくは５５％以上９５％以下、より好ましくは６０％以上９０％以下を占めることが可能である。本体の出発材料の密度及び本体自体の密度の知識を用いて、このパラメータを決定することは容易に可能である。
【００５７】
好ましくは、本体１０の体積の少なくとも一部における節点２００は、周期的に繰り返す分布にある。体積内の節点２００が周期的に繰り返す分布にあるとき、この状況は、結晶学によって説明することができる。節点は、１４個のブラベ格子：単純立方体（ｓｃ）、体心立方体（ｂｃｃ）、面心立方体（ｆｃｃ）、単純正方晶、体心正方晶、単純斜方晶、底辺中心斜方晶、体心斜方晶、面心斜方晶、単純六方晶、菱面体晶、単純単斜晶、底心単斜晶、及び三斜晶に従って配置され得る。好ましいのは立方格子ｓｃ、ｆｃｃ、及びｂｃｃである。
【００５８】
結晶学的な見方を続けると、１つの節点２００が他の節点に接続される際に通る支柱１００の数は、節点２００の配位数と見なすことができる。節点２００から出発する支柱１００の平均数は、４以上１２以下であり得るが、異常であるか又は結晶学において不可能である配位数を達成することも可能である。配位数の決定のために、図１の参照番号２０１によって示されるように、本体の外面上の切頭節点は考慮されない。
【００５９】
異常な配位数又は結晶学的に不可能な配位数の存在は、本発明による多孔質体が付加製造技術によって製造される場合に特に達成することができる。第１の群の節点２００が、第１の平均数の支柱１００を有し、第２の群の節点が、第２の平均数の支柱１００を有することも同様に可能であり、第１の平均数は、第２の平均数とは異なる。
【００６０】
図１〜図３に示す本体１０では、節点２００は、体心立方格子状に配置されている。配位数、したがってそこから出発する支柱の平均数は８である。
【００６１】
隣接する支柱１００間の平均最小角度は、３０°以上１４０°以下、好ましくは４５°以上１２０°以下、より好ましくは５０°以上１００°以下であることが可能である。図１〜図３に示す本体１０の場合、全ての点において、支柱１００間の最小角度は、立方体の空間対角線間の角度に関する三角法の考察から推論できるように、約７０．５°（アークコサイン（１／３））である。
【００６２】
本発明による多孔質体の構造はまた、少なくとも空間内に節点２００を規則的に配置する場合には、元は固体の本体２０を通る中空チャネルの貫通の結果として説明し得る。したがって、図４を参照すると、キャビティ３００は、相互に貫通する第１のチャネル群３１０、第２のチャネル群３２０、及び第３のチャネル群３３０の形態をとってもよく、それぞれ各チャンネル群内の多数の個々のチャネル３１１、３２１、３３１は、互いに平行に延び、第１のチャネル群３１０、第２のチャネル群３２０、及び第３のチャネル群３３０は、異なる空間方向に延在する。
【００６３】
図４に示す本体２０は、図の左側に示すその部分において、図の右側に示す部分におけるよりも高い空間密度の節点２００を有する。より良く説明するために、前述の実施形態は、右側に示される部分を参照して考察される。矢印によってその方向が特定される個々のチャネル３１１のアレイ３１０は、本体に面しているその面に対して直角に本体を貫通している。もちろん、参照番号によって識別される３つのチャネルだけでなく、特定された面に対して直角に本体を貫通する全てのチャネルである。
【００６４】
同じことが、互いに直角にかつ第１のチャネル群３１０のチャネル３１１に対して直角に延びる、チャネル群３２０のチャネル３２１及びチャネル群３３０のチャネル３３１にも当てはまる。相互に貫通するチャネル３１１、３２１、３３１の間に残る本体の材料は、支柱１００及び節点２００を形成する。
【００６５】
個々のチャネル３１１、３２１、３３１は、多角形又は円形の断面を有することが可能である。多角形断面の例は、三角、四角形、五角形、及び六角形の断面である。図４は、全てのチャネル３１１、３２１、３３１の正方形の断面を示す。第１のチャネル群３１０、第２のチャネル群３２０、及び第３のチャネル群３３０内の個々のチャネル３１１、３２１、３３１がそれぞれ同じ断面を有することも可能である。これを図４に示す。
【００６６】
第１のチャネル群３１０の個々のチャネル３１１の断面、第２のチャネル群３２０の個々のチャネル３２１の断面、及び第３のチャネル群３３０の個々のチャネル３３１の断面が互いに異なることも同様に可能である。例えば、チャネル３１１は、正方形の断面を有し、チャネル３２１は円形の断面を有し、チャネル３３１は、六角形の断面を有し得る。チャネルの断面は、支柱１００の形状を決定するので、異なる断面の場合、本体２０の異なる特性も空間方向に応じて達成することができる。
【００６７】
一変形形態では、本体２０の第１の領域内の節点２００の空間密度は、本体２０の第２の領域内の節点２００の空間密度とは異なり得る。これは、図４による一体型本体２０内に概略的に示されている。既に述べたように、そこに示されている本体２０は、図の右側に示されているその部分におけるよりも、図の左側に示されているその部分においてより高い空間密度の節点２０を有する。左側部分の第２の節点２００ごとにのみ、右側部分の節点２００に対する支柱１００が形成される。
【００６８】
図５は、実験部において以下のように実施例に関連して記載されている。
【００６９】
実験部
［実施例］
以下の実験で使用された本発明による材料及びフィラメントは、２４０℃未満の温度で原料（顆粒、ペレット、粉末、又は最大直径４〜６ｍｍの粗い材料に切断された形態で）の直径１．７５ｍｍのフィラメントへの押出しによって製造されている。
【００７０】
直径１．７５ｍｍの本発明による熱可塑性ポリウレタン（ＴＰＵ）フィラメントは、それぞれ、ショア８５Ａの硬度を有する脂肪族イソシアネートエーテル／エステル−ハイブリッドタイプに基づくＴＰＵグレード、及びショア９０Ａの硬度を有する芳香族イソシアネートエステルタイプに基づくＴＰＵグレードの押出しによって製造されている。
【００７１】
全てのフィラメントは、使用前に真空乾燥キャビネット内において３０℃で２４時間乾燥されている。
【００７２】
付加製造法を使用して本発明による２つの多孔質体を製造し、それらの圧縮硬度を測定した。
【００７３】
［実施例１］
多孔質体は、融解堆積モデリング（ＦＤＭ）の付加製造プロセスを使用して製造した。造形材料は、熱可塑性ポリウレタン（ＴＰＵ）フィラメントであり、ショア９０Ａの硬度を有する芳香族イソシアネートエステル型に基づくＴＰＵグレードのペレットを直径１．７５ｍｍの円形フィラメントに押し出すことによって作製した。このフィラメントをＰｒｕｓａ  Ｉ３プリンタに取り付けたＤＤ３押出機に供給した。ＤＤ３押出機のノズル温度は、２３５℃に設定し、印刷速度は、２５ｍｍ／ｓに設定した。
【００７４】
縁部長さＬが３０ｍｍ、バー幅１１０が２．５ｍｍ、及び体心格子のノード２００間の距離１２０が４．５ｍｍである立方体として、図５に示される足場構造の部分によるＴＰＵフィラメントを使用して、多孔質体を層ごとに印刷した。足場構造の部分は、全てのバーが切頭ノード２０２の立方体の平面で、及び切頭ノード２０１の立方体の縁部で終わるように選択された。
【００７５】
製造されたままの多孔質体の圧縮硬度をＩｎｓｔｒｏｎ（登録商標）ＧｍｂＨ，ＧｅｒｍａｎｙからのＩｎｓｔｒｏｎ  ５５６６機を使用して、ＤＩＮ  ＥＮ  ＩＳＯ  ３３８６−１：２０１０−０９に基づいて測定した。測定は、室温（２３℃）及び１００ｍｍ／分の移動速度で行った。多孔質体を４０％（圧縮されていない立方体の３ｃｍの高さＬと比較して６０％の残存高さＬ０＝１．８ｃｍに対応する）だけ連続的に３回圧縮し、同じ移動速度を使用して直ちに緩めた。その後、多孔質構造を４０％だけ４回圧縮し、この圧縮に使用した力を記録する。値を表１に示す。
【００７６】
［実施例２］
実施例１のような多孔質体を製造したが、ショア８５Ａの硬度を有する脂肪族イソシアネートエーテル／エステル−ハイブリッド型に基づくＴＰＵグレードから作製されたフィラメントを使用した。プリンタ設定は、実施例１に示したものと等しく、圧縮硬度測定は、実施例１に記載したように行った。
【表１】
2019534064.tif 000003
【００７７】
３Ｄ印刷された本発明の幾何学的設計と本発明に従う材料硬度（ショアＡ）が９８未満の材料との好適な組み合わせは、本発明の空隙密度及び分布と組み合わせて、優れた機械的結果を生じ、１０ｋＰａ以上１００ｋＰａ以下の４０％圧縮、ＤＩＮ  ＥＮ  ＩＳＯ  ３３８６−１：２０１０−０９を完全に対象とすることを明確に観察することができる。
【図１】
2019534064.tif 000004
【図２】
2019534064.tif 000005
【図３】
2019534064.tif 000006
【図４】
2019534064.tif 000007
【図５】
2019534064.tif 000008
【国際調査報告】
2019534064.tif 000009
2019534064.tif 000010